(57)【特許請求の範囲】
【請求項１】
フイルム状の基材と、該基材の裏面に積層された粘着剤層を有する封缶用テープにおいて、前記基材が、カルボキシル基を有する化合物含有重合体フイルム又はアイオノマ樹脂フイルムであり、該基材の破断伸度が５０〜４００％であり、単層又は複数層で形成されていることを特徴とする封缶用テープ。
【請求項２】
フイルム状の基材と、該基材の裏面に積層された粘着剤層を有する封缶用テープにおいて、前記基材が表面層及び裏面層の２層又は、前記基材が表面層、単層又は複層の中間層及び裏面層の３層以上で形成され、該基材の破断伸度が５０〜４００％であり、前記裏面層単独、又は前記中間層及び前記裏面層の双方がカルボキシル基を有する化合物含有重合体フイルム又はアイオノマ樹脂フイルムであり、他の層がオレフイン系樹脂で形成されたことを特徴とする封缶用テープ。
【発明の詳細な説明】
【０００１】
【発明の属する技術分野】
本発明は、フイルム状の基材の一面に粘着剤層を設けた封缶用テープに関し、特に、金属製の箱や缶等の蓋と容器の受け部の継ぎ目をシールする際に用いられる封缶用テープに関する。
【０００２】
【従来の技術】
従来、金属製箱のような容器の蓋と受け部をシールするために封缶用テープが一般的に用いられる。該封缶用テープとしては、軟質塩化ビニルフイルムからなる基材の片面にゴム系あるいはアクリル系の粘着剤層を設けたものが多用されている。軟質塩化ビニルフイルムは、引張変形時に降伏点を持たないため、前記シールの際に加えられる抗張力によりネッキングが生じ難く、また均一に伸びるため好適に用いられている。
【０００３】
他方、近年、塩化ビニルフイルムについては、最終的な回収の問題、あるいは焼却に際し環境に悪影響を与えるという問題等が存在するため、軟質塩化ビニルフイルムに代えてオレフイン系の材料への転換が求められている。
【０００４】
【発明が解決しようとする課題】
しかしながら、従来のポリオレフイン系の封缶用テープは、伸びが適当でないため、軟質塩化ビニルテープ並みの封缶スピードで封缶作業（金属製缶や金属製箱の蓋を缶や箱の本体へ固定する巻付作業）を行うと、テープ自体が切れたりする課題があったり、伸びてから戻ろうとしなくなるので密封性が悪いという課題があった。そのため、欲しい伸びは破断伸度で５０〜４００％、好ましくは１００〜３００％（ＪＩＳ  Ｚ  ０２３７  ６．）である。
【０００５】
ここで、単にアンカー性を上げるために粘着層の粘着力を向上させると、封缶後のテープ剥離時に粘着剤が基材から缶へと転写してしまう「糊残り」が生じてしまうという課題があり、また、封缶テープの用途によっては、低い巻戻力を要求されることがある。
【０００６】
本発明の目的は、軟質塩化ビニル以外の素材で金属製缶や金属製箱等の蓋を有する容器の受け部と蓋の継ぎ目をシールする際に用いられ封缶用テープであって、封缶時のテープ切れがなく、缶との密封性が高く、さらには基材から缶への糊残りが生じない封缶用テープを提供することにある。また、他の目的として、基材背面に剥離処理やコロナ処理を施して適度な巻戻力を調整できる封缶用テープを提供することにある。
【０００７】
【課題を解決するための手段】
本発明にかかる封缶用テープは、フイルム状の基材と、該基材の裏面に積層された粘着剤層を有する封缶用テープにおいて、前記基材が、カルボキシル基を有する化合物含有重合体フイルム又はアイオノマ樹脂フイルムであり、単層又は複数層で形成されていることを特徴とし、これにより破断伸度５０〜４００％の範囲内、封缶時のテープ切れがなく、アンカー性がよく、粘着力及び巻戻力が所定の範囲で、さらに糊残りがない封缶テープを提供することができる。
【０００８】
また、他の発明にあっては、フイルム状の基材と、該基材の裏面に積層された粘着剤層を有する封缶用テープにおいて、前記基材が表面層及び裏面層の２層又は、前記基材が表面層、単層又は複層の中間層及び裏面層の３層以上で形成され、前記裏面層単独、又は前記中間層及び前記裏面層の双方がカルボキシル基を有する化合物含有重合体フイルム又はアイオノマ樹脂フイルムであり、他の層がオレフイン系樹脂で形成されたことを特徴とし、これにより上記発明の効果に加え、基材背面に剥離処理あるいはコロナ処理をして適度の巻戻力を得た封缶テープを提供することができる。
【０００９】
【発明の実施の形態】
本発明において、前記基材が、カルボキシル基を有する化合物含有重合体フイルム又はアイオノマ樹脂フイルムであり、フイルムの破断強度を特定するのは、粘着層とのアンカー性向上、糊残り防止のためである一方、軟質塩化ビニル以外のもので種々選択して実験した結果であり、これにより最終的な回収の問題、あるいは焼却に際して環境に悪影響を与えるという問題がなくなるためである。
【００１０】
上記「カルボキシル基を有する化合物含有重合体フイルム又はアイオノマ樹脂フイルム」を用いたのは、要求される破断伸度を有すると共に粘着剤との高いアンカー性に着目したからである。該カルボキシル基を有する化合物としては、ＥＭＡ（エチレン・メタクリル酸共重合体）、ＥＡＡ（エチレン・アクリル酸共重合体）がある。アイオノマ樹脂とは、イオン性共重合体でイオン橋かけ結合をもったポリマーであり、エチレン、プロピレン等のα―オレフィンとアクリル酸、メタクリル酸又はマレイン酸等からなる共重合体を金属化合物で中和したものであり、この金属化合物の金属イオンとしては、ナトリウム、カリウム、銀、銅、カルシウム、バリウム、亜鉛又は鉄等がある。
【００１１】
また、前記基材が表面層及び裏面層の２層又は、前記基材が表面層、単層又は複層の中間層及び裏面層の３層以上で形成され、前記裏面層単独、又は前記中間層及び前記裏面層の双方が「カルボキシル基を有する化合物含有重合体フイルム又はアイオノマ樹脂フイルム」であるのは、かかる重合体フイルム及びアイオノマ樹脂フイルムを基材の表面層へ積層することによって他の素材のフイルムよりも巻戻力が強くなるからである。また、本発明にあっては、表面層や中間層といった他の層は、オレフイン系樹脂で形成されていなければならない。これは、環境問題を考えて脱ハロゲンをするためである。該オレフイン系樹脂としていは、適宜選択でき、例えばポリエチレン樹脂、ポリプロピレン樹脂、ＥＶＡ（エチレン−酢酸ビニル共重合体樹脂）等があり、脱ハロゲンを望まない場合にはポリ塩化ビニルを用いても良い。
【００１２】
本発明にかかる封缶用テープでは、上記基材の裏面上に粘着剤が積層される。粘着剤層を構成するための粘着剤としては、一般的に用いられている粘着剤を適宜使用することができ、例えばゴム系粘着剤、アクリル系粘着剤等がある。
【００１３】
該粘着剤の上記基材への塗工は、粘着剤溶液を基材の片面に塗布し、乾燥する方法が一般的である。フイルム基材の厚さは５０〜１００μｍ、粘着剤層の厚みは５〜３０μｍが適当である。
【００１４】
本発明にかかる封缶用テープでは、フイルム状の基材と、該基材の裏面に積層された粘着剤層を有する封缶用テープにおいて、前記基材が、カルボキシル基を有する化合物含有重合体フイルム又はアイオノマ樹脂フイルムであり、該基材の破断伸度が５０〜４００％であり、単層又単層又は複数層で形成されていることを特徴とし、缶との密封性が高く、さらには基材から缶への糊残りが生じないようにすることができる。
【００１５】
また、他の発明にあっては、フイルム状の基材と、該基材の裏面に積層された粘着剤層を有する封缶用テープにおいて、前記基材が表面層及び裏面層の２層又は、前記基材が表面層、単層又は複層の中間層及び裏面層の３層以上で形成され、前記裏面層単独、又は前記中間層及び前記裏面層の双方がカルボキシル基を有する化合物含有重合体フイルム又はアイオノマ樹脂フイルムであり、他の層はオレフイン系樹脂であることを特徴とし、これにより上記発明の効果を有すると共に低い巻戻力を有することができる。
【００１６】
【実施例】
以下、表１を用いて本発明にかかる実施例を比較例と対比しつつ本発明をより詳細に説明する。
【００１７】
【表１】
0003797906.tif 000002
【００１８】
ここで、表１における特性値をそれぞれ説明する。破断伸度は、ＪＩＳ  Ｚ  ０２３７  ６．に準拠して測定したものであり、好ましい値は５０〜４００％、さらに好ましくは１００〜３００％である。基材切れは、金属製箱の蓋と受け部の継ぎ目に巻き付けた際、テープの角が切れてしまった場合を×、切れなかった場合を○とした。アンカー性は、二枚のテープの粘着剤面同士を一旦貼り合わせてから剥がした際に、粘着剤と基材の界面が剥離したものを×、粘着剤同士の界面が剥離したものを○とした。巻戻力は、ＪＩＳ  Ｚ  ０２３７  ９．に準拠して測定したものであり、０．５〜２．５Ｎ／１０ｍｍが好ましい。粘着力は、ＪＩＳ  Ｚ  ０２３７  ８．に準拠して測定したものであり、０．５〜１０Ｎ／１０ｍｍが好ましく、さらに好ましくは２．０〜６．０Ｎ／１０ｍｍである。糊残りは、金属製箱の蓋と受け部の継ぎ目に巻き付けてから１ヶ月経過後に剥がしたとき、目視で糊残りがあった場合を×、なかった場合を○とした。
【００１９】
実施例１は、基材をＥＭＡ単層とし、粘着剤層を、表１に記載しなかったが、アクリル系粘着剤を用いた。ＥＭＡ単層とは、エチレン・メタクリル酸共重合体の単層を意味する。
【００２０】
本実施例および後述する実施例・比較例にかかる封缶用テープは、フイルム状の基材が表１に示す構成でＴダイ法により厚み８０μｍになるように作成された後、該基材の片面にコロナ放電処理が施され、処理された面にゴム系粘着剤が固形分で１５μｍになるように塗布され、１００℃で５分間乾燥させられたものである。
【００２１】
実施例２は、実施例１の基材をアイオノマ樹脂にしたものである。
【００２３】
実施例５は、表面層と裏面層をＥＭＡ、中間層をポリエチレン樹脂にしたものである。
【００２４】
実施例６は、表面層と中間層をポリエチレン樹脂、裏面層をＥＭＡにしたものであり、実施例７は、表面層をポリエチレン樹脂、中間層と裏面層をＥＭＡにしたものである。
【００２５】
比較例１は、基材をポリプロピレン樹脂単層としたものであり、比較例２は、表面層及び裏面層をポリプロピレン樹脂、中間層をＥＶＡ（エチレン・酢酸ビニル共重合体）としたものであり、さらに比較例３は、ポリ塩化ビニル樹脂を単層としたものである。
【００２６】
実施例１、２、５、６、７にかかる封缶用テープにあっては、いずれも良好な値であった。さらに、実施例６及び７は、「カルボキシル基を有する化合物含有重合体フイルム又はアイオノマ樹脂フイルム」を中間層及び／又は裏面層に用い、表面層に通常のポリオレフイン系樹脂を用いたため、適度に低い巻戻力を得ることができた。
【００２７】
比較例１及び２は、破断伸度が高すぎ、封缶時のテープ切れ、密着不良が生じた。
【００２８】
【発明の効果】
本発明にかかる封缶用テープにあっては、フイルム状の基材と、該基材の裏面に積層された粘着剤層を有する封缶用テープにおいて、前記基材が、カルボキシル基を有する化合物含有重合体フイルム又はアイオノマ樹脂フイルムであり、該基材の破断伸度が５０〜４００％であり、単層又は複数層で形成されていることを特徴とし、アンカー性がよく、粘着力及び巻戻力が所定の範囲で、さらに糊残りがない封缶テープを提供することができた。
【００２９】
また、他の発明にあっては、フイルム状の基材と、該基材の裏面に積層された粘着剤層を有する封缶用テープにおいて、前記基材が表面層及び裏面層の２層又は、前記基材が表面層、単層又は複層の中間層及び裏面層の３層以上で形成され、該基材の破断伸度が５０〜４００％であり、前記裏面層単独、又は前記中間層及び前記裏面層の双方がカルボキシル基を有する化合物含有重合体フイルム又はアイオノマ樹脂フイルムであり、他の層がオレフイン系樹脂で形成されたことを特徴とし、これにより上記発明の効果を有すると共に適度に低い巻戻力を有する封缶用テープを提供することができた。